"基材表面に標的分子を結合させるための試薬組成物であって、その試薬組成物が1または複数のペンダントエポキシ基及び1または複数のペンダント光反応基を含む親水性重合体骨格を含んで成り、コポリマーがaペンダントエポキシ基を有する1または複数のモノマーであって、ここで、該ペンダントエポキシ基を有する1または複数のモノマーは、式:[式中、R1はCH3またはHのいずれであり、そしてXは下記の基:式中、m=2~6及びn=1~10である;式中、n=1~10である;式中、m=0または1である;または式中、m=1~20及びn=1~10であるから選択される基である]で表されるモノマー;b1または複数の希釈モノマーであって、ここで、該希釈モノマーは、アクリル、ビニル、ナイロン、ポリウレタン及びポリエーテルから成る群から選択されるモノマー;及びc適切な資源からエネルギーをかけて表面に試薬組成物を共有結合させるための1または複数の光反応基を含む1または複数のモノマーを含む混合物を反応させることにより形成され、ここで、前記エポキシ基が標的分子上の対応する官能基と共有結合を形成するために適合されている試薬組成物。前記試薬が、グリシジルアクリレート、グリシジルメタクリレート、アリルグリシジルallylglycidylエーテル及びビニルグリシジルエーテルから成る群から選択される1または複数のモノマーの重合化で形成されるポリマーを含む、請求項1記載の試薬組成物。式中、x=0.1~5モル、y=2~30モル及びz=65~97.9モルである;または式中、x=0.1~5モル、y=2~30モル及びz=65~97.9モルであるを含む、請求項2に記載の試薬組成物。基材表面に標的分子を結合させるための試薬組成物であって、その試薬組成物が1または複数のペンダントエポキシ基及び1または複数のペンダント光反応基を有する親水性重合体骨格を含んで成り、コポリマーがaジエポキシドとヒドロキシルまたはアミン含有ポリマーとの反応により合成されたポリマーであって、ここで、該ジエポキシドは、1,4-ブタンジオルジグリシジルエーテル、エチレングリコール、ジグリシジルエーテル、ジエポキシオクタン及びジエポキシデカンから選択されるポリマー;及びb適切な資源からエネルギーをかけて表面に試薬組成物を共有結合させるための1または複数の光反応基を含む1または複数のモノマーを含む混合物を反応させることにより形成され、ここで、前記1または複数のエポキシ基が標的分子の対応する官能基と共有結合を形成するために適合されている試薬組成物。前記標的分子が核酸を含み、その表面が、有機シランによる前処理ガラス、有機シランによる前処理シリコン、水素化ケイ素またはプラスチックから形成された支持体の表面を含む、請求項1~4のいずれか1項記載の試薬組成物。前記核酸が、誘導体化されていない核酸を含む、請求項5記載の試薬組成物。記誘導体化されていない核酸がオリゴヌクレオチドを含む、請求項6記載の試薬組成物。前記標的分子が核酸であり、そして前記光反応基が、光反応性アリールケトンを含む、請求項1~7のいずれか1項記載の試薬組成物。標的分子を基材表面に結合させる方法であって、その方法が:a請求項1~8のいずれか1項記載の試薬組成物を提供する工程、b基材表面上に試薬組成物を被覆し、固定化する工程、c試薬組成物により提供される対応するエポキシ基と熱化学的な反応性のある1または複数の官能基を有する標的分子を含む溶液を提供する工程、d基材表面に所定量の溶液を塗布する工程、及びe標的分子を前記表面に結合させるため、標的分子により提供される対応する官能基と、試薬組成物により提供されるエポキシ基とを、共有結合の形成できるようにする工程、を含む方法。前記方法が、スライドの表面上での核酸の1または複数のマイクロアレイmicroarrayの調製に用いられ、そして各マイクロアレイmicroarrayが、長さが少なくとも10ヌクレオチドを有する少なくとも約10/cm2の識別可能な核酸を提供し、前記核酸が、それぞれ個別に分離した領域で、約50アトモルと約10ナノモルとの間の画定量で、スポットされる、請求項9記載の方法。その領域が、一般的に円形であり、75ミクロンと1000ミクロンとの間の径を有し、アレイにおける中心そばの他の領域から、中心まで約100ミクロンから約1000ミクロンの間隔で離れている、請求項10記載の方法。請求項1~8のいずれか1項記載の試薬組成物の結合残基により被覆された平坦な支持表面を含む活性化されたスライド。a請求項1~8のいずれか1項記載の試薬組成物を提供する工程、b基材表面上に試薬組成物を被覆し、固定する工程、c試薬組成物により提供されるエポキシ基と熱化学的な反応性のある1または複数の官能基を有する核酸を含む標的分子を含む溶液を提供する工程、d溶液の1つまたは複数の個別に分離された小容量溶液の試料スポットを基質の表面に塗布する工程、及びe標的分子を上記表面に結合させるため、試薬組成物により提供されるエポキシ基が、標的分子により提供される対応する官能基と共有結合の形成できるようにする工程、を含む方法により調製されるマイクロアレイ。本発明は、顕微鏡スライド、マイクロウエルプレート、チューブ、シリコンウエハー、ビーズ又は膜などの基材表面への標的分子の共有結合方法、及び共有的結合のためのエポキシを基盤とする試薬組成物を提供する。好ましい例において、その方法及び組成物が、顕微鏡スライド上に核酸プローブを固定化するため、たとえばDNAマイクロアレイにプリントするために使用される。本発明の方法及び試薬は、誘導化されているか又は誘導化されていない核酸のいずれかの共有結合による固定化のために使用可能であり、特に誘導化されていない核酸には有用である。本発明の固定方法は、実施に極めて都合の良いものである。好ましい例において、本方法は、本発明の試薬による支持体の被覆、核酸アレイのプリンテング、多湿な環境でのスライドのインキュベート、過剰なエポキシ基のブロッキング、及びスライドの洗浄を含み、その後のハイブリットアッセイを行う。特許出願USSN09227913は、とりわけ、1又は複数の熱化学反応基を含む試薬を使用して、基材表面に標的分子を共有結合させる包括的な方法及び試薬組成物を記載している。適した反応基は、Nオキシコハク酸イミド、エポキサイド、アズラクトン、活性化ヒドロキシル基、及びマレイミド基から成る群から選択される。本願は、上に記載の方法において、特にエポキシ基を有する試薬に関し、そしてさらなる試料及びこうしたエポキシを基盤とする試薬の使用に関する利点を提供する。こうした利点は、たとえば、特許出願USSN09227913に記載のようにアミン又は他の反応基を含むように誘導されるDNAに加えて、誘導化されていないDNAに結合させるための試薬を使用できること含む。こうした利点は、たとえばNOS基と比較して、エポキシドで実証される改良された耐加水分解性も含む。本発明は、核酸、タンパク質,及び多糖類から選択される生物ポリマーなど、生物分子の固定方法を提供し、この方法は、a表面を有する固体支持体を提供する工程、b1又は複数のエポキシ基を含み、そして所望により1又は複数の光反応基も含む試薬を提供する工程、c支持表面に試薬を被覆する工程d対応する熱化学反応基を有する生物ポリマーを提供する工程、e結合したエポキシ基と対応する反応基とを反応させることで、その支持表面に生物ポリマーを結合させる工程、f所望により残留エポキシ基をブロックする工程、及びg意図される目的のため、たとえば核酸など生物分子の固定化のため、生成物の被覆支持表面を使用する工程、を含む方法。本明細書に記載される型の、エポキシ基を含むポリマーが、これまで用いられた方法を介するDNA固定化に対し幾つかの利点があることを、出願者が見出した。たとえば、シランで修飾されたスライドガラス上に被覆される場合、これらのポリマーが、誘導体化されていないDNAの固定化の改良方法を提供する。したがって、これらの試薬を使用する場合、アミンや他の官能基にてDNAを修飾させることが、必ずしも必要でない。さらに、エポキシ基は、アミン反応性エステル基より加水分解に対して有意的に安定である。ポリリシン又はアミノシラン上にDNAを紫外線で架橋させることと比較すると、本発明の被覆表面は、使用に対してより都合良く、傾向として望ましくない副反応をほとんど生じることがなく使用に対してより都合良く、、これによりDNAの修飾が有意的に少ない結果となる。本発明の試薬組成物は、親水性ポリアクリルアミドの骨格など、重合体骨格に懸架する1又は複数のエポキシド基を好適に提供する。所望により、そして好ましくは、試薬組成物が、1又は複数のペンダント光反応基も提供できる。光反応基とも言及されているを、光など適切なエネルギー源をかけて、支持表面に試薬分子を結合させるために使用してもよい。さらに、エポキシ基を用いて、標的分子上の適切な官能基と共有結合を形成できる。所望による本発明の組成物及び方法は、特許出願USSN08940213に記載の方法で提供できる。こうした例において、試薬組成物を、基材表面への標的分子の結合のため使用でき、そして、試薬に標的分子を引き寄せる1又は複数の反応基,及び引き寄せられた標的分子上に対応する官能基との共有結合を形成する1又は複数のエポキシ基を含んでいる。所望により、こうした組成物が、表面に組成物を結合する際使用する光反応基をさらに提供する。たとえば、1つの実施例において、複数の光反応基及び複数のイオン基を親水性ポリマー骨格に結合させる。次にこのポリマーを、標的分子の固定化のため上記エポキシ基を提供する第二のポリマー骨格と同時に固定化できる。適切なイオン基には、4級アンモニウム塩、プロトン化3級アミン、及びホスホニウム化合物など他の陽イオン基を含む。また、酸性環境下に置かれたとき、プロトン化できる3級アミン基も含まれている。4級アンモニウム塩は、[3-プロピル]トリメチルアンモニウムクロライドなどを有するキル4級アンモニウム化合物、及びピリジニウム化合物など芳香族4級アンモニウム基を含んでいる。ホスホニウム化合物は、トリブチルホスホニウムクロライドなどのモノマーから調製されるポリマーを含み、JApplPolymerSci531237に記載され、その開示内容を引例としても組み込まれている。本発明は、本明細書記載の試薬を用いDNA分子などの標的分子を表面に結合させる方法をさらに提供する。次に、本発明は、こうした試薬で結合される核酸などの標的分子を有する表面、及びこうした表面を提供する材料を提供する。一般的に、試薬分子が、最初に光反応基の活性化で表面に結合され、その後、結合ポリマーと隣接して結合できるような適切な条件下で、標的分子を結合試薬と接触させる。標的分子が、結合試薬の反応基と標的分子の適切な官能基との間の反応によって、結合試薬に熱化学的に結合される。本発明はさらに、本明細書記載の試薬を用いることにより、表面に、核酸などの標的分子の結合方法を提供する。本明細書で使用する場合、本発明の記載に関して、オリゴヌクレオチドという語句は、合成による核酸酵素材料より調製されたものと対照的にに対し言うべきであり、そして酵素材料的に形成されたcDNA又はPCR産生物より通常有意的に短いものを言うべきである。次に、核酸という語句は、全ての産生物を集合的に示している。本発明はさらに、こうした試薬の手段で結合された核酸を有する表面、及びこうした表面を提供する材料を提供する。さらに別な観点において、本発明は、試薬の熱化学反応基と反応する1又は複数の官能基を含む標的分子との組み合わせて、本発明の試薬を含む組成物を提供する。本発明の好ましい試薬組成物は、標的分子の対応する反応基と共有結合を形成するため適合される1又は複数のペンダントエポキシ基を生成する親水性ポリマー及び試薬と標的分子との間の反応前、反応中、反応後のいずれかにより、表面に試薬を結合させるため、使用されるよう適応された1又は複数のペンダント光反応基も生成する親水性ポリマーを含む。所望により、組成物は、ペンダントイオン基などを有するポリマーなど、試薬ポリマー成分に加えて他の成分を含むことができる。本発明の他の例において、さらには光反応基を用いることなく、試薬組成物、さらには標的分子を固定することできる。たとえば、被覆される材料の表面に、熱化学的な反応基を具えることができ、それが、上記エポキシ基を有する親水性ポリマーを固定化するために使用できる。たとえば、表面をアンモニアプラズマにより処理し、材料表面上に反応性アミン数を限定して導入してもよい。次にこの表面が、エポキシ基を有する親水性ポリマーにより処理されると、そのポリマーを、その表面のアミンとエポキシ基との反応により固定することができる。核酸配列と結合できるための十分な数の反応基は、以下の固定化を確実に維持するために、ポリマーのエポキシ基の濃度を、表面上のアミン濃度より十分に過剰にすることが好ましい。重合体の骨格が、合成か天然のいずれかによる生成でもよいが、エポキシモノマーと付加、又は縮合重合から得られる希釈物又は他のモノマーとの合成によるコポリマーが好ましい。多糖類やポリペプチドなど天然から生成ポリマーを同様に用いることができる。希釈モノマーが、記載の方法におけるこれらの使用と一致しないか、これらの使用に対して有害である生物的機能を提供しないという点において、生物学的に不活性であることが好ましい。本発明の試薬を調製する場合使用のため適した希釈モノマーは、ヒドロキシルエチルアクリレイト、ヒドロキシルエチルメタクリレイト、グリセリルアクリレイト、グリセリルメタクリレイトなどのアクリル類;アクリルアミド、メタクリルアミド、及びアクリルモルホリンなどのアクリルアミド誘導体を含む。他の合成ポリマーは、ポリビニルピロリドン及びポリビニルアルコールなどのビニール類;ポリカプロラクタム、ポリラウリルラクタム、ポリヘキサメチレンアジポアミド及びポリヘキサメチレンドデカンジアミドなどのナイロン類;ポリウレタン及びポリエチレンオキサイド及びその組み合わせ、又はそのコポリマーを含め、本明細書記載の方法によりペンダントエポキシ基を含むよう合成することができる。本発明の試薬は、平均単位長さ、又は平均分子量当りの光反応基及びエポキシ基の所望する平均数を生ずる親水性ポリマーを含むことが好ましく,その組み合わせは、選択される試薬に依存する。エポキシドモノマーは、重合体の骨格とエポキシ基との間を所望する有効な空間を与えるため選択することもできる。この方法で試薬が、表面又は隣接する試薬分子に結合でき、最適な活性を示すために、充分に自由な動きを他の反応基に提供することができる。希釈剤としてのコモノマーは、親水性が好ましく、アクリルアミド及びビニルピロリドンが特に好ましい。本発明のエポキシ含有ポリマーが、グリシジルアクリレート、グリシジルメタクリレート、アリルグリシジルエーテル及びグリシジルビニルエーテルなどのモノマーから調製できる。有用なモノマーが、種々の資源、たとえばグリシジルアクリレート、グリシジルメタクリレートアリルグリシジルエーテルグリシジルビニルエーテル及びグリシジルビニルベンジルエーテルから入手可能である。エポキシモノマーが、たとえばグリシドルと2イソシアネイトエチルメタクリレイトとの反応によっても生成できる。エポキシポリマーが、エピクロロヒドリンとヒドロキシルポリマーとの反応によっても調製できる。他のエポキシモノマー及びポリマーは、当業者により作成され、種々の長さと、種々の極性を備えたスペーサを有することができる。適切なモノマーの他の例は、米国特許第5763629号に記載されている。エポキシ含有ポリマーは、ジエポキシドとヒドロキシル又はアミン含有ポリマーとを反応させることによっても合成できる。現段階では、14ブタンジオルジグリシジルエーテルとセファローズゲルビーズとを反応させることにより生成されるエポキシ活性のセファローズが、利用可能である。これか又は他のジエポキシド、が、ポリエポキサイドの作成のためにアミン又はヒドロキシルポリマーのいずれかにより誘導体化するために使用できる。たとえば、ポリヒドロキシプロピルアクリルアミド又は光モノマーを含むコポリマーを、過剰な14ブタンジオルジグリシジルエーテルと反応させて、後に表面を固定化できるポリエポキシドの生成ができる。有用なエポキシモノマーが、次の一般式:[式中、R1はCH3又はHのいずれかであり、そしてXは非干渉ラジカル、好ましくは以下の群:;;;、から選択される非干渉ラジカルである]を含む。理論的に結合されることを意図することなく、エポキシ基が,誘導化されていないDNAを共有結合方式により固定化するため使用することができ、そしてシトシン及びアデニンなどのプリン及びピリミジン環のアミン基、又ヒドロキシル末端基との反応機構に起因するものと考えられれることが明らかになであろう。所望により本発明の試薬が、ポリマーの骨格に共有結合される1又は複数の潜在的なペンダント反応基を移送する。光化学反応基が、本明細において画定され、そして好ましい反応基は、こうした特性を保持する条件下で貯蔵するには十分安定性がある。これらの開示は、本明細書に文献として組み入れられている開示文献とて、たとえば、米国特許第5002582号を参照。電気磁気スペクトラムの種々の地点に応答する潜在性反応基を、選択することができ、紫外部や可視部のスペクトルに応答するものが特に好ましい。光反応基が、特異的にかけられた外部刺激に応答して、活性種の生成を受けることになり、その生成物が、たとえば同じか又は異なる分子によって提供されるように、隣接する化学構造体に共有結合する。光反応基が、蓄積状態の下では変化せず共有結合を保持するが、外部エネルギー源での活性化により他の分子と共有結合を形成する分子中の原子におけるこれらの反応基である。光化学反応基が、遊離基、特にニトレン、カルベンなどの活性種を、及び電気磁気エネルギーの吸収によるケトンの励起状態を生成する。光化学反応基は、電気磁気スペクトルの種々の部位に対し応答性を有するよう選択でき、たとえば、紫外部及び可視部スペクトルに応答性を有する光反応基が好ましく、そして光化学基又は光基として本明細書にしばしば言及されている。光反応性アリ-ルケトンでは、アセトフェノン、ベンゾフェノン、アントラキノン、アントロン、及びアントロン様複素環、あるいはそれらの置換誘導体などが好ましい。こうしたケトンの官能基が好ましい、その理由は、本明細書記載の活性化不活性化再活性化のサイクルを容易に受けることができるからである。ベンゾフェノンが、特に好ましい光反応成分であり、その理由は、最初に一重項の励起状態を形成し三重項状態に項間交差を受ける一重項の励起状態を最初に形成し、光化学的に励起することができる。この励起された三重項状態を、水素原子の引き抜きにより炭素-水素結合に挿入することがで、したがって遊離対を生成する。その後遊離対が崩れると、新たな炭素炭素結合を形成する。反応による結合が、結合のため利用できないと、紫外線で誘発されるベンゾフェノン基の励起は、可逆的であり、その分子がエネルギー源の取り出しにより、基底状態のエネルギー準位に戻る。ベンゾフェノン及びアセトフェノンなどの光活性化アリールケトンは、これらの反応基が水中で複数の反応を受け、そのため被覆効率の増大をもたらすから、特に重要である。そのため、光反応性アリールケトンが特に好ましい。アジカ物は、光反応基の好ましい種別を形成し、フェニルアジド、及び特に4フルオロ3ニトロフェニルアジドなどのアリールアジド、ベンゾイルアジド及びpメチルベンゾイルアジドなどのアシルアジド類、エチルアジドフォルメイト、フェニルアジドフォルメイトなどのアジドフォルメイト類,ベンゼンスルフォニルアジドなどのスルフォニルアジド,及びジフェニルフォスフォリルアジド及びジエチルフォスフォリルアジドなどのフォスフォリルアジド類2PON3を含む。ジアゾ化合物が光反応基の別の種別を構成し、ジアゾメタン及びジフェニルジアゾメタンなどのジアゾアルカン、ジアゾアセトフェノン及び1トリフルオロメチル1ジアゾ2ペンタノンなどのジアゾケトン類、tブチルジアゾアセテート及びフェニルジアゾアセテートなどのジアゾアセテート類、及びtブチルアルファジアゾアセトアセテートなどのベーターケトアルファジアゾアセテートを含む。他の光反応基は、3トリフルオロ3フェニルジアジリンなどのジアジリン類、及びケテン及びジフェニルケテンなどのケテン類を含む。ベンゾフェノン及びアセトフェノンなどの光活性となり得るアリールケトンが、これらの反応基が水中で複数の再活性化を受け、そのため被覆効率の増大をもたらすことから、特に重要である。光反応基の活性化により、試薬分子が、たがいに共有結合され、及び/又は光反応基の残基を介し共有結合によって材料表面に共有結合される。例示的な光反応基、及び活性化によるこれらの残基を以下に示す。光反応性材料反応基残基の官能性アリールアジド類アミンRNHR’アシルアジド類アミドRCONHR’アジドフォルメイト類カルバメイトROCONHR’スルフォニルアジド類スルホンアミドRSO2NHR’ホスフォリルアジド類フォスフォロアミド2PONHR’ジアゾアルカン類新たなCC結合ジアゾケトン類新たなCC結合及びケトンジアゾアセテート類新たなCC結合及びエステルベータケトアルファジアゾアセテート新たなCC結合及びベータケトエステル脂肪族アミン新たなCC結合ジアジリン類新たなCC結合ケテン新しいCC結合光活性化ケトン新しいCC結合及びアルコールコポリマーは、当業者に知られた技術を用い、上記エポキシ含有モノマーを使用して、調製することができる。22’アゾビスイソブチルロニトリルなどのアゾ重合開始剤又はベンゾイルパーオキサイドなどの過酸化物を用い、エポキシモノマー及びコモノマーは、ビニル基の遊離ラジカル重合を受けることが好ましい。重合化のために選択されるコモノマーは、最終的なポリマー生成物の性質に基づいて選択される。たとえば、エポキシ基を含んでいる光反応性ポリマーは、光反応基を含む1又は複数のモノマー、及びエポキシ基を含む1又は複数の第二のモノマーを含むモノマー混合体の使用により調製することができる。本発明のエポキシ官能化重合試薬が、予め形成されたポリマーの適切な誘導化により調製でき、又はより好ましくは所望の置換パターンを与えるために1組のコモノマーの重合化により所望の置換パターンを得ることができる。コモノマーを種々の割合に変えることが容易であり、ポリマーへの組み込みレベルを制御できることで、後者の方法が好ましい。最終ポリマー組成物が、重合化反応に投入されるモノマーとのモル比で制御できる。典型的には、エポキシモノマーが、重合化反応の総モノマー含量のうち比較的低いモルパーセントの光モノマーから成る組成物の残留物、及び核酸配列に対し光反応性も、熱化学的な反応性もないモノマーの残留物と共に使用される。こうしたモノマーの例は、アクリルアミド、アクリル酸、及びNビニルピロリドンを含むがそれに限定されない。使用モノマーの相対的な反応性により、骨格に沿ったモノマーの分布が、非常に無作為である。たとえば好ましい例において、試薬組成物が、約5モルと約35モルとの間のエポキシモノマー;約01モルと約5モルとの間の光モノマー、他のモノマーよりの残留物より形成される。本発明は、有機シランで前処理された形状のスライドガラス、有機シランで前処理されたシリコン、水素化シリコン又はプラスチックなど、基材表面に標的分子を共有結合方法及びそのための試薬組成物を提供する。1つの実施例において、方法及び組成物は、マイクロウエルプレートなどのプラスチック材料上に核酸プローブ固定のため、たとえば、ハイブリダイゼーション評価法の使用に用いられる。好ましい例において、方法及び組成物を、有機シランによる前処理ガラス、有機シランによる前処理シリコン、水素化シリコン又はプラスチックからで提供されたものなど実質的に平らな表面か、型成形された表面での使用に適応される。次に試薬組成物が、生物分子などの標的分子を共有結合するために使用でき、さらにその生物分子が特異的な結合反応のため使用できる。支持表面は、その材料は、結晶性、熱可塑性樹脂及び非晶質熱可塑性樹脂から成る群から選択されるプラスチック材料を含むがそれに限定されない種々の材料から調製される。適切なプラスチック又はガラス材料が、剛性、表面の均一性、長期間に対する耐変形性、熱に対する耐劣化性などの所望の特性を組み合わせて提供される。本発明は、生物ポリマー等の生物分子及び核酸、タンパク質、多糖類から選択される特定物質の固定方法を提供し、その方法は、以下の工程を含み、すなわち:a表面を有する固体支持体を提供する工程、b1又は複数のエポキシ基を含み,そして所望による1又は複数の光反応基も含む試薬を提供する工程、c支持表面上に試薬を被覆して、そして支持表面に重合試薬、たとえば光反応基を活性にすることによる共有結合する工程、d1又は複数の対応する熱化学反応基を有する生物ポリマーを提供する工程、e結合したエポキシ基とその対応する反応基とを反応させることによる、支持体に生物ポリマーを結合させる工程、f残っている未反応エポキシ基を所望によりブロックする工程、及びgその意図する目的のため、たとえばハイブリット化に使用のため、核酸など生物分子を固定するために、生成物の被覆支持表面を使用する工程、を含んでいる。好ましい例において、本発明は、基材表面に標的分子を結合させる方法を提供する、その方法は、a標的分子上に対応する官能基と共有結合の形成に適応される1又は複数のペンダントエポキシ基を有する重合体の骨格を含む試薬組成物を提供する工程、b基材表面に試薬組成物を被覆及び固定する工程、c試薬組成物によって提供される対応するエポキシ基と熱化学的に反応性を有する1又は複数の官能基を有し、標的分子を含む溶液を提供する工程、d基材面の表面上に所定量の溶液を塗布する工程、e試薬組成物により提供されるエポキシ基が、表面に標的分子を結合させるため、標的分子により提供される対応する官能基と共有結合を形成できるよう適切な条件下で組み合わせてインキュベートする工程、を含んでいる。好ましくは、被覆スライドの調製に使用するため、及び被覆されたスライドを使用するため、試薬が、i試薬被覆表面にスポットを個別に分離された形に、塗布されるよう標的分子を含む溶液の微量試料を可能にすることii官能基とエポキシ基との間を反応させることにより結合試薬に試料容量中に存在する標的分子が共有結合できること、iiiスポットの周辺領域に量標的分子の検知可能な過剰量ではなく、実質的に全ての未結合な標的分子をそのスポットが洗浄可能にする方法で表面の被覆、及び固定化されるよう適応される。好ましい例において、標的分子は、比較的低いイオン強度及びわずかにアルカリ性のpHの溶液にエポキシポリマー被覆表面に塗布することが好ましい。最適に結合することが、高湿度の表面にてインキュベートにより実現でき、それは、密封した貯蔵ボックス内に表面を数時間又は、最も好ましくは一昼夜置くことにより実現できる。次に過剰な未結合エポキシ基を、エタノールアミン50mM、及びドデシル硫酸ナトリウムを含む溶液にて、01Mのトリス緩衝液、pH9、50°Cで30分間ブロックした。次に、その表面を脱イオン水でリンスし、01SDSを含む4Xの標準のクエン酸生理食塩水にて、50°Cで約15から約60分間洗浄した。次にその表面を脱イオン水でリンスし、遠心分離にてスピン乾燥した。マイクロアレイを調製するために、たとえばマイクロアレイ表面に捕捉プローブを結合させるために使用する場合、そのスポット生成には、一般的にアレイ中におけるスポットを中心から中心間隔が約200μmから約500μm有するように形成するため適応されるプリンテングピンを用いて、こうした捕捉プローブが、スポット当り約1ナノリットル以下の容量で表面に放出させる。溶液からDNAを結合させることと違って被覆されたマイクロプレートウエルの表面上にて、アレイ中に極めて微小サイズのスポットにプリントされた核酸は、早く乾燥する傾向があり、これにより変数に変化を与え、核酸が支持部と接触し、そしてその指示部を結合する方法に影響を与える。プリンテングピンの設計及び取り扱いに加えてその他の要因としては、塩濃度、塩の型、及びプリンテング緩衝液中の湿潤剤;表面の疎水性親水性の特性;核酸のサイズ及び又は濃度;及び環境の乾燥性を含めスポットサイズ及び/又は最終的ハイブリット化信号にも影響を及ぼす可能性もある。好ましい例において、試薬組成物が、活性スライド上に光化学的に固定される試薬組成物を有する、前記活性化したスライドの調製に使用することができる。そのスライドは、保存に対して安定性があり、誘導化されないか、又はアミンで誘導化されたDNAを固定することによるマイクロアレイの調製のために、より後の期日まで使用できる。表面に捕獲DNAを結合させることが、湿度の高い環境下において、pHを89にして行ない、次にDNA溶液を微小スポット形状にしてプリントする。本発明の活性化スライドを、製造及び処理方法、試薬、及びマイクロスポッテングロボット及びマイクロスポッテングデバイスなどの装置を用いて、マイクロアレイを調製する場合従来のスライドガラスを取り換えるに特に適している。適切なスポッテング装置、及びその方法が、ArrayItTMChipMaker3のスポッテング装置など商業的に入手可能である。この生成物が、48のプリンテングピンを用いて、固体基材当り62000もの試料を誘導する、初期マイクロスポッテング技術の改定版を表すと言われる。こうした装置を従来のスライドと組み合せて、使用することは、技術的に十分に知られている。たとえば、米国特許第5087522号MethodsforFabricatingMicroarraysofBiologicalSamples、及び引用された本明細書の文献を参照、その各開示内容は文献により本明細書に組み入れられている。たとえば、本発明の方法及びシステムを用いて、被覆スライドガラスなどの基材を提供し、その表面を1又は複数のマイクロアレイを有するようにする。それぞれのマイクロアレイが、少なくとも10cm2の少なくとも約100cm2の識別可能性の提供が好ましい。各はっきり識別できる標的分子とは1、アレイ中の画定位置に別々に配置され、2は、少なくとも10のサブユニットの長さを有し、3は、約50アトモルと約10ナノモルとの間の画定量で存在する、及び4は、約001から約100ナノリッターの容量範囲で選択された容量で配置される。アレイ内にあるこれらの領域は、一般的に形状が円形であり、典型的な形が約75ミクロンと約1000ミクロンとの間にありにて可能である。この領域は、同じ距離だけアレイの他の領域から隔てていることも好ましい。複数の分析する物特定領域は、各領域が単一、そして好ましくは相違することの好ましい分析物特定試薬を含むよう提供することができる。記載において示されれば、当業者は、関心ある標的分子の型による適切な試薬物を識別及び選択ができるであろう。標的分子は、プラスミドDNA,コスミドDNA,発現された配列タグ,バクテリオファージDNA,ゲノムDNA、RNA相補DNA、ペプチド核酸,及びオリゴヌクレオチドを含むがそれに限定されない。本発明にはさらに記載され、以下の非限定実施例を引用する。多くの変化が、本発明の精神を逸脱することなく、記載された実施例において作成可能なことが、当業者にも明らかであろう。従って、本発明の範囲が、請求項の言語の記載により実施例及びこれらの実施例に等価なものばかりか、本出願記載の実施例に限定されるべきでない。別の指示のない限り、全てのパーセントは、重量パーセントである。こうした例全体にわたって明示される種々の化合物の構造が、以下に含まれる化合物表1-3より見出だすことができる。実施例14ベンゾイル安息香酸クロライドの調製還流式コンデンサーとオーバヘッド撹拌器を備え、乾燥させた5リットルのモートンフラスコに、4ベンゾイル安息香酸を加えその後塩化チオニル645mlとトルエン725mlとを添加した。次にジメチルホルムアミド35mlを加え、その混合物を還流式に4時間加熱した。冷却後溶媒を減圧下により除去し、トルエン3×500mlを用いた3回の蒸発処理により、残留塩化チオニルを除去した。その生成物をトルエン:ヘキサンの比14にて再結晶し、オーブンで真空乾燥後、988g91の収率を得た。生成物の融点が9294°Cであった。80MHzでの核磁気共鳴NMR分析では、所望の生成物、すなわち芳香族プロトン720825と一致した。総化学シフト値は、テトラメチルシラン内部標準からppm下降領域である。最終化合物が、たとえば、実施例3記載の光活性化ポリマー合成に使用されるモノマー調製の使用に貯蔵された。実施例2Nメタクリルアミド塩酸塩の調製化合物IIジクロロメタン1000ml中ににある13ジアミノプロパン溶液1910g2577モルを、12リットルのモートンフラスコに添加し、氷浴上に冷却した。次いで、ジクロルエタン250ml中、tブチルフェニルカルボネート1000g515モル溶液を、反応温度を15°C以下に維持する速度で、滴下により添加した。添加後その混合物を室温に加温し、2時間攪拌した。その反応混合物を、ジクロロメタン900mlと氷500g中にて希釈し、次に22Nの水酸化ナトリウム2500mlをゆっくり加えた。溶液が塩基性であることの確認試験後、その生成物を分液漏斗に移し、有機層を取り出し、別に抽出物1として保持した。次に水溶液層を、ジクロロメタン1250mlで3回抽出し、各抽出物を別々の画分として保持した。次に4つの有機抽出物を、06N水酸化ナトリウムの単一として1250ml部により、画分1から始め、画分4まで順次継続して洗浄を進めた。この洗浄手順を、新しい1250ml部の06Nの水酸化ナトリウムにより2回繰り返した。次にその有機抽出物を混合し、硫酸ナトリウムにより乾燥させた。溶媒を一定重量にろ過、及び蒸発処理をして、さらに精製することなく使用されるNモノtBOC13ジアミノプロパン825gを得た。クロロホルム1020ml中、メタクリル酸無水物806g523モル溶液を、オーバヘッド撹拌器を備えた12リットルのモートンフラスコ中に入れ、氷浴上にて冷却した。フェノチアジン60mgを抑制剤として添加し、次にクロロホルム825ml中、NモノtBOC13ジアミノプロパン825gを滴下により添加した。添加速度を制御し、常時反応温度を10°C以下に維持した。添加が完了した後、氷浴槽を取り出し、その混合物をその状態において一昼夜攪拌した。その生成物を水2400mlにて希釈し、分液漏斗に移した。全体をよく混合した後、水溶液層が塩基性であると適切でないため、水溶液層を取り出し、そして有機層を2N水酸化ナトリウム2400mlにて洗浄した。次に有機層を硫酸ナトリウム上で乾燥させ、ろ過により乾燥剤を除去した。生成物と溶媒との混合重量が約3000gになるまで、1部のクロロホルム溶媒を、減圧下で除去した。次に、所望の生成物を、攪拌によるクロロホルム溶液中に110リットルのヘキサンをゆっくり添加して析出させ、その後4°Cで1昼夜保存した。その生成物をろ過で単離し、固形物を、ヘキサン900mlとクロロホルム150mlとの混合溶液で2回リンスした。固形物を十分乾燥させて、N-[N’-t-ブチルオキシカルボニル-3-アミノプロピル]-メタクリルアミド900gを得、DSCで融点が858°Cであった。NMR分光器による分析では、所望の生成物と一致した、すなわち1HNMRアミドNH’s630680,455510,ビニルプロトン565520,Nに隣接するメチレン290345、メチル195、残っているメチレン150190、及びtブチル14、であった。2リットルの3首丸底フラスコには、オーバヘッド攪拌器とガススパージチューブが具備された。メタノール700mlをそのフラスコに加え、氷浴上にて冷却した。攪拌しながら、HClガスを、その溶媒中に、総計40分間に約5リットル/分の速度で導入した。最終HCLMeOHの重量モル濃度を、指示薬としてフェノールフタレンを用い、1N水酸化ナトリウムの滴定することにより、85Mであると決定した。N-[N’-t-ブチルオキシカルボニル-3-アミノプロピル]-メタクリルアミド900gを、オーバヘッド撹拌器とガス排出用アダプターを備えた5リットルのモートンフラスコ中に加え、次にメタノール溶媒1150mlを加えた。固形物の幾つかが、フラスコの溶媒中に残っていた。フェノチアジン30mgを、抑制剤として添加し、次に85MのHClMeOH溶液655mlを添加した。その固形物質がガスの放出に伴いゆっくりと溶解したが、その反応物が発熱性でなかった。その混合物を室温で1昼夜攪拌し、確実に反応が完了するようにした。次に、どの固形物もろ過で取り出し、30mgのフェノチアジン添加物を加えた。次にその溶媒を、減圧下で除去し、得られた固形残留物を、減圧下の蒸発乾固体を伴い3X1000mlのイソプロパノールにより共沸処理した。最終的に、その生成物を、還流状態のイソプロパノール2000ml中に溶解し、酢酸エチル、4000mlを攪拌しながらゆっくりと加えた。その混合物をゆっくり冷却して、4°Cで1昼夜保存した。化合物IIをろ過により分離し、一定の重量になるまで乾燥し、生成物630gを得て、DSCによる融点が1247°Cであった。NMR分光器による分析では、所望の生成物と一致した、すなわち1HNMRビニルプロトン560530,アミドNに隣接するメチレン330、アミンNに隣接するメチレン295,メチル190、残っているメチレン165210である。最終化合物を、たとえば実施例3記載のように光活性可能ポリマーの合成に使用されるモノマー調製に使用するため保存した。実施例3N-[3-4-ベンゾイルベンズアミドプロピル]メタクリアミドBBA-APMAの調製化合物III実施例2記載の一般的な方法により調製された化合物II120gを、オーバヘッド攪拌器を備え、乾燥させた2リットルの3首丸底フラスコに加えた。フェノチアジン2325mgを抑制剤として加え、次にクロオホルム800mlを添加した。懸濁液を、氷浴上により10°C以下に冷却し、実施例1記載の一般的な方法により調製の化合物I1725gを、固形物として加えた。クロロホルム50ml中に、トリエチルアミン207mlを、115時間にわたり滴下により添加した。その氷浴を取り出し、周囲温度で25時間続けて攪拌した。次に生成物を、03NのHCL600ml,と007NのHCl2x300mlにより洗浄した。硫酸ナトリウムにより乾燥後、クロロホルムを減圧下において除去し、そして各生成物を、重合化の防止のために各再結晶化中にフェノチアジン2325mgを使用し、トルエン対クロロホルム比を41にて2回再結晶させた。化合物IIIの典型的な収率が90、融点が147151°Cであった。NMR分光器による分析では、所望の生成物と一致した、すなわち1HNMR芳香族プロトン72795、アミドNH655t,1H,ビニルプロトン565525,アミドに隣接するメチレンN’s32360、メチル195、残っているメチレン150200である。最終化合物を、たとえば実施例5及び6記載のように光活性可能ポリマーの合成に使用するため貯蔵した。実施例4スペースエポキシドモノマーの合成クロロホルム3mlにイソシアネイトエチルメタクリレート、グリシドル及びトリエチルアミンを加えた。この反応物を、室温にて一昼夜攪拌した。生成物をシリカゲルカラム上で精製し、そしてその構造を、NMRで確認した。収率が293mgであった。実施例5アクリルアミド、BBAAPMA、とスペースエポキシドモノマーとのコーポリマーの合成アクリルアミド、BBAAPMA30mg0085mモルとスペースポキシドモノマー273μl128mモルとをテトラヒドロフラン156ml中に溶解した。この溶解のために、22’アゾビスイソブチルニトリル34mlとNNN’N’テトラメチルエチレンジアミン16μlを加えた。その溶液をヘリウムで4分間スパージし、その後アルゴンを上部空間部に加え、その後しっかりと蓋を閉めて、オーブン内を55°Cにして一昼夜置いた。析出ポリマーを含む反応混合物を遠心分離にかけ、浮遊物を傾斜沈降させた。残留物を、新しいTHF20mlで再懸濁、遠心分離、傾斜沈降処理した。これを繰り返した後、ろ過し、さらにTHF10mlづつ2回でポリマーを洗浄した。ポリマーを、真空下で一定重量になるまで乾燥した。収量は1477gmであった。実施例6アクリルアミド、BBAAPMAとメタクリル酸グリシジルとのコポリマーの調製アクリルアミド、BBAAPMA及び22’アゾビスを、THF108ml中に溶解した。この溶液中に、メタクリル酸グリシジル24mlを加えた。この溶液をヘリウムにより4分間、次にアルゴンで4分間スパージし、その後しっかりと蓋を閉めて、混合しながら61°Cで一昼夜加熱した。そのポリマーをろ過により採集し、次にメタノール中にて懸濁し、混合し、その後再度ろ過により採集し、そしてクロロホルムで洗浄して次にオーブンを30°Cで真空乾燥した。実施例7ポリエポキサイドにより被覆される顕微鏡スライドの調製ソーダリムガラスの顕微鏡スライドは、アセトン中各1のpトリルジメチルクロロシランとNデシルジメチルクロロシランとの混合物中に、1分間デップしてシラン処理してある。空気乾燥後、上記スライドを、オーブン中、120°Cで1時間硬化させた。次にそのスライドをアセトンにて洗浄し、脱イオン水によりデップした。さらにそのスライドをオーブン中で510分間乾燥した。化合物VIを、シラン処理したスライド上に噴霧し、次に、湿りを維持しながらDymaxランプを用いて照射し、水により洗浄し、乾燥させた。実施例8光PAポリエポキシド被覆スライドによるマイクロアレイの調製及び使用アクチン、グルコースリン酸塩の脱水素酵素又はβガラクトシターゼ遺伝子から誘導されたPCR産生物が、ChipMaker2のマイクロアレイスポッテングピンを位置決めするためにXYZ移動制御装置を用い、015M、01mgmlのリン酸緩衝液中によりスライド上にプリントされた。そのスライドは、実施例7のように光PAポリエポキシドにより被覆されたものか、公開方法生物学的な試料としてのマイクロアレイの成形方法及び本明細書に引用された文献を参照で調製されたポリリシンスライドかのいずれかである。プリントされたエポキシドスライドを、室温で、相対湿度75にして一昼夜インキュベートした。プリントされたポリリシンスライドは、紫外線で架橋されたものである。プリント後、エポキシドスライドを、pH90の01Mのトリス緩衝液中、エタノールアミン50mMによりブロックしそして洗浄した。βガラクトシターゼmRNAにより1250000にてスパイクされるか、プパイクされないかのいずれかの、Cy5の標識化した総RNAにより、両タイプのスライドをハイブリッドした。次にこのスライドをレザースキャナーにより走査してCy5の蛍光強度を測定した。実施例9光ポリエポキシド被覆スライドによるマイクロアレイの調製及び使用ChipMaker2マイクロアレイスポッテングピンを位置決めするためXYZ移動制御装置を用い、アミン化されているか、アミン化されていないかいずれかのオリゴヌクレオチドを、015Mのリン酸緩衝液中08μMにより、スライド上にプリントした。そのスライドを、実施例7のように光PAポリエポキシドを用いるか、同じ方法による光PAPolyNOSか、公開方法によるポリリシンのいずれかを用いて被覆した。プリントされたエポキシド、及びNOSのスライドを、室温で、相対湿度を75にして一昼夜インキュベートした。プリントされたポリリシンスライドを、公開方法により進めた。このスライドを走査し、固定された捕獲オリゴのCy3蛍光強度を測定し、次に捕獲オリゴに対し相補的なCy5により標識化されたオリゴヌクレオチドを41°Cで1昼夜ハイブリダイズした。そのスライドをレザースキャナーにより走査して、ハイブリダイズされたオリゴの蛍光強度を測定した。アミン-シランのスライドにより固定された捕獲オリゴ量が、極めて少ないため、これらは、ハイブリット化されていない。"